(57)【要約】  水分散型樹脂組成物に、（メタ）アクリルアミドを含有する第１モノマー成分を重合させることにより得られる第１ポリマーと、カルボキシ基含有ビニルモノマーを含有する第２モノマー成分を重合させることにより得られる第２ポリマーとを含有させ、第２ポリマーにおけるカルボキシ基の少なくとも一部を中和させる。【特許請求の範囲】
【請求項１】
（メタ）アクリルアミドを含有する第１モノマー成分を重合させることにより得られる第１ポリマーと、
カルボキシ基含有ビニルモノマーを含有する第２モノマー成分を重合させることにより得られる第２ポリマーとを含み、
前記第２ポリマーにおけるカルボキシ基の少なくとも一部が、中和されていることを特徴とする、水分散型樹脂組成物。
【請求項２】
カルボキシ基含有ビニルモノマーの含有割合が、前記第２モノマー成分１００質量部に対して、４質量部以上２０質量部以下であることを特徴とする、請求項１に記載の水分散型樹脂組成物。
【請求項３】
（メタ）アクリルアミドの含有割合が、前記第１モノマー成分１００質量部に対して、５０質量部以上１００質量部以下であることを特徴とする、請求項１または２に記載の水分散型樹脂組成物。
【請求項４】
前記第１モノマー成分が、さらに、カルボキシ基含有ビニルモノマーおよび／または水酸基含有ビニルモノマーを含有することを特徴とする、請求項１〜３のいずれか一項に記載の水分散型樹脂組成物。
【請求項５】
前記第２モノマー成分が、さらに、（メタ）アクリロニトリルを含有し、
（メタ）アクリロニトリルの含有割合が、前記第２モノマー成分１００質量部に対して、１５質量部以上９０質量部以下であることを特徴とする、請求項１〜４のいずれか一項に記載の水分散型樹脂組成物。
【請求項６】
前記第２ポリマー１００質量部に対して、前記第１ポリマーの含有割合が、５質量部以上５００質量部以下であることを特徴とする、請求項１〜５のいずれか一項に記載の水分散型樹脂組成物。
【請求項７】
前記カルボキシ基の少なくとも一部が中和されることにより形成されるカルボン酸塩が、アンモニウム塩であることを特徴とする、請求項１〜６のいずれか一項に記載の水分散型樹脂組成物。
【請求項８】
前記第２モノマー成分が重合された後、含塩水が添加され、３０分以上保持されることにより、前記第２ポリマーにおけるカルボキシ基が、中和されていることを特徴とする、請求項１〜７のいずれか一項に記載の水分散型樹脂組成物。
【請求項９】
前記第１モノマー成分および／または前記第２モノマー成分が、さらに、スルホン酸基含有ビニルモノマーおよび／またはその塩を含有することを特徴とする、請求項１〜８のいずれか一項に記載の水分散型樹脂組成物。
【請求項１０】
前記スルホン酸基含有ビニルモノマーおよび／またはその塩が前記第１モノマー成分に含有される場合には、その含有割合は、前記第１モノマー成分の総量１００質量部に対して、０．０１質量部以上２０質量部以下であり、
前記スルホン酸基含有ビニルモノマーおよび／またはその塩が前記第２モノマー成分に含有される場合には、その含有割合は、前記第２モノマー成分の総量１００質量部に対して、０．０１質量部以上２０質量部以下である
ことを特徴とする、請求項９に記載の水分散型樹脂組成物。
【請求項１１】
支持層、感熱記録層および保護層を備える感熱記録材料の感熱記録層に用いられる感熱記録層用樹脂組成物であって、
請求項１〜１０のいずれか一項に記載の水分散型樹脂組成物を含むことを特徴とする、感熱記録層用樹脂組成物。
【請求項１２】
支持層、感熱記録層および保護層を備える感熱記録材料の保護層に用いられる感熱記録層用樹脂組成物であって、
請求項１〜１０のいずれか一項に記載の水分散型樹脂組成物を含むことを特徴とする、保護層用樹脂組成物。
【請求項１３】
支持層と、
前記支持層の厚み方向一方側に積層される感熱記録層と、
前記感熱記録層の厚み方向一方側に積層される保護層とを備え、
前記感熱記録層が、請求項１１に記載の感熱記録層用樹脂組成物の硬化物を含むことを特徴とする、感熱記録材料。
【請求項１４】
前記支持層に前記感熱記録層用樹脂組成物をカーテンコート法により塗工し、前記感熱記録層用樹脂組成物を硬化させて前記感熱記録層を形成し、
次いで、前記感熱記録層に前記保護層を積層する
ことにより得られることを特徴とする、請求項１３に記載の感熱記録材料。
【請求項１５】
支持層と、
前記支持層の厚み方向一方側に積層される感熱記録層と、
前記感熱記録層の厚み方向一方側に積層される保護層とを備え、
前記保護層が、請求項１２に記載の保護層用樹脂組成物の硬化物を含むことを特徴とする、感熱記録材料。
【請求項１６】
前記支持層に前記感熱記録層を積層し、
次いで、前記感熱記録層に前記保護層用樹脂組成物をカーテンコート法により塗工し、前記保護層用樹脂組成物を硬化させる
ことにより得られることを特徴とする、請求項１５に記載の感熱記録材料。
【発明の詳細な説明】
【技術分野】
【０００１】
本発明は、水分散型樹脂組成物、感熱記録層用樹脂組成物、保護層用樹脂組成物および感熱記録材料に関し、詳しくは、水分散型樹脂組成物、その水分散型樹脂組成物を含む感熱記録層用樹脂組成物および保護層用樹脂組成物、さらに、それら感熱記録層用樹脂組成物、保護層用樹脂組成物を用いて得られる感熱記録材料に関する。
【背景技術】
【０００２】
感熱記録材料は、紙やプラスチックフィルムなどの支持層上に、感熱記録層および保護層が順次積層されることによって形成されており、例えば、ファクシミリ、プリントシートなどとして、広く用いられている。【０００３】
このような感熱記録材料の感熱記録層や保護層は、アクリル樹脂などの樹脂材料から形成されている。樹脂材料としては、例えば、アクリロニトリル４６部、アクリル酸ブチル４６部、メタクリル酸２−ヒドロキシエチル５部、メタクリル酸３部などを共重合させて得られるシードエマルションの存在下において、メタクリルアミド９０部、メタクリル酸１０部などを共重合させて得られるコアシェル型の共重合体エマルションが、提案されている（例えば、特許文献１（製造例Ｃ）参照。）。【０００４】
このようにして得られる共重合体エマルションを、感熱記録材料の感熱記録層や保護層として用いることにより、走行安定性（耐スティッキング性）および耐久性（耐熱性、耐可塑剤性、耐ブロッキング性、耐水性、耐溶剤性、耐油性）に優れる感熱記録材料が得られる。【０００５】
また、このような共重合体エマルションを用いて感熱記録層や保護層を形成する方法としては、例えば、共重合体エマルションをカーテン状に落下させ、その液中に支持層を通過させるカーテンコート法が、知られている。
【先行技術文献】
【特許文献】
【０００６】
【特許文献１】特開平５−６９６６５号公報
【発明の概要】
【発明が解決しようとする課題】
【０００７】
しかしながら、引用文献１に記載の共重合エマルションは、曳糸性が十分ではなく、カーテンコート法などが採用される場合には、塗工性の向上が求められる場合がある。【０００８】
本発明の目的は、走行安定性および耐久性に優れる感熱記録材料を得ることができ、さらに、曳糸性に優れる水分散型樹脂組成物、その水分散型樹脂組成物を含む感熱記録層用樹脂組成物および保護層用樹脂組成物、さらに、それら感熱記録層用樹脂組成物、保護層用樹脂組成物を用いて得られる感熱記録材料を提供することにある。
【課題を解決するための手段】
【０００９】
本発明の水分散型樹脂組成物は、
［１］  （メタ）アクリルアミドを含有する第１モノマー成分を重合させることにより得られる第１ポリマーと、カルボキシ基含有ビニルモノマーを含有する第２モノマー成分を重合させることにより得られる第２ポリマーとを含み、前記第２ポリマーにおけるカルボキシ基の少なくとも一部が、中和されていることを特徴とする、水分散型樹脂組成物、
［２］  カルボキシ基含有ビニルモノマーの含有割合が、前記第２モノマー成分１００質量部に対して、４質量部以上２０質量部以下であることを特徴とする、上記［１］に記載の水分散型樹脂組成物、
［３］  （メタ）アクリルアミドの含有割合が、前記第１モノマー成分１００質量部に対して、５０質量部以上１００質量部以下であることを特徴とする、上記［１］または［２］に記載の水分散型樹脂組成物、
［４］  前記第１モノマー成分が、さらに、カルボキシ基含有ビニルモノマーおよび／または水酸基含有ビニルモノマーを含有することを特徴とする、上記［１］〜［３］のいずれか一項に記載の水分散型樹脂組成物。
［５］  前記第２モノマー成分が、さらに、（メタ）アクリロニトリルを含有し、（メタ）アクリロニトリルの含有割合が、前記第２モノマー成分１００質量部に対して、１５質量部以上９０質量部以下であることを特徴とする、上記［１］〜［４］のいずれか一項に記載の水分散型樹脂組成物、
［６］  前記第２ポリマー１００質量部に対して、前記第１ポリマーの含有割合が、５質量部以上５００質量部以下であることを特徴とする、上記［１］〜［５］のいずれか一項に記載の水分散型樹脂組成物、
［７］  前記カルボキシ基の少なくとも一部が中和されることにより形成されるカルボン酸塩が、アンモニウム塩であることを特徴とする、上記［１］〜［６］のいずれか一項に記載の水分散型樹脂組成物、
［８］  前記第２モノマー成分が重合された後、含塩水が添加され、３０分以上保持されることにより、前記第２ポリマーにおけるカルボキシ基が、中和されていることを特徴とする、上記［１］〜［７］のいずれか一項に記載の水分散型樹脂組成物、
［９］  前記第１モノマー成分および／または前記第２モノマー成分が、さらに、スルホン酸基含有ビニルモノマーおよび／またはその塩を含有することを特徴とする、上記［１］〜［８］のいずれか一項に記載の水分散型樹脂組成物、
［１０］  前記スルホン酸基含有ビニルモノマーおよび／またはその塩が前記第１モノマー成分に含有される場合には、その含有割合は、前記第１モノマー成分の総量１００質量部に対して、０．０１質量部以上２０質量部以下であり、前記スルホン酸基含有ビニルモノマーおよび／またはその塩が前記第２モノマー成分に含有される場合には、その含有割合は、前記第２モノマー成分の総量１００質量部に対して、０．０１質量部以上２０質量部以下であることを特徴とする、上記［９］に記載の水分散型樹脂組成物、
［１１］  支持層、感熱記録層および保護層を備える感熱記録材料の感熱記録層に用いられる感熱記録層用樹脂組成物であって、上記［１］〜［１０］のいずれか一項に記載の水分散型樹脂組成物を含むことを特徴とする、感熱記録層用樹脂組成物、
［１２］  支持層、感熱記録層および保護層を備える感熱記録材料の保護層に用いられる感熱記録層用樹脂組成物であって、上記［１］〜［１０］のいずれか一項に記載の水分散型樹脂組成物を含むことを特徴とする、保護層用樹脂組成物、
［１３］  支持層と、前記支持層の厚み方向一方側に積層される感熱記録層と、前記感熱記録層の厚み方向一方側に積層される保護層とを備え、前記感熱記録層が、上記［１１］に記載の感熱記録層用樹脂組成物の硬化物を含むことを特徴とする、感熱記録材料、
［１４］  前記支持層に前記感熱記録層用樹脂組成物をカーテンコート法により塗工し、前記感熱記録層用樹脂組成物を硬化させて前記感熱記録層を形成し、次いで、前記感熱記録層に前記保護層を積層することにより得られることを特徴とする、上記［１３］に記載の感熱記録材料、
［１５］  支持層と、前記支持層の厚み方向一方側に積層される感熱記録層と、前記感熱記録層の厚み方向一方側に積層される保護層とを備え、前記保護層が、上記［１２］に記載の保護層用樹脂組成物の硬化物を含むことを特徴とする、感熱記録材料、
［１６］  前記支持層に前記感熱記録層を積層し、次いで、前記感熱記録層に前記保護層用樹脂組成物をカーテンコート法により塗工し、前記保護層用樹脂組成物を硬化させることにより得られることを特徴とする、上記［１５］に記載の感熱記録材料
である。
【発明の効果】
【００１０】
本発明の水分散型樹脂組成物、感熱記録層用樹脂組成物および保護層用樹脂組成物を用いれば、走行安定性および耐久性に優れる感熱記録材料を得ることができ、さらに、曳糸性にも優れる。【００１１】
また、本発明の感熱記録材料は、優れた走行安定性および耐久性を備える。
【図面の簡単な説明】
【００１２】
【図１】図１は、本発明の感熱記録材料の一実施形態を示す概略図である。
【発明を実施するための形態】
【００１３】
本発明の水分散型樹脂組成物は、第１モノマー成分を重合させることにより得られる第１ポリマーと、第２モノマー成分を重合させることにより得られる第２ポリマーとを含有している。
【００１４】
第１モノマー成分は、必須成分として、（メタ）アクリルアミドを含有している。なお、（メタ）アクリルとは、アクリルおよびメタクリルを含む（以下同様）。
【００１５】
第１モノマー成分は、好ましくは、メタクリルアミドを含有している。これにより、耐熱性（耐スティッキング性）、耐可塑剤性、耐溶剤性の向上を図ることができる。
【００１６】
また、第１モノマー成分は、任意成分として、（メタ）アクリルアミドと共重合可能な共重合性モノマー（以下、第１共重合性モノマーと称する。）を含有することができる。
【００１７】
第１共重合性モノマーとしては、例えば、（メタ）アクリル酸アルキルエステル、官能基含有ビニルモノマー、ビニルエステル類、芳香族ビニルモノマー、Ｎ−置換不飽和カルボン酸アミド、複素環式ビニル化合物、ハロゲン化ビニリデン化合物、α−オレフィン類、ジエン類などが挙げられる。
【００１８】
（メタ）アクリル酸アルキルエステルとしては、例えば、（メタ）アクリル酸メチル、（メタ）アクリル酸エチル、（メタ）アクリル酸ｎ−ブチル、（メタ）アクリル酸２−エチルヘキシルなどの炭素数１〜８のアルキル部分を有する（メタ）アクリル酸アルキルエステルが挙げられる。
【００１９】
官能基含有ビニルモノマーとしては、例えば、カルボキシ基含有ビニルモノマー、水酸基含有ビニルモノマー、アミノ基含有ビニルモノマー、グリシジル基含有ビニルモノマー、シアノ基含有ビニルモノマー、スルホン酸基含有ビニルモノマーおよびその塩、アセトアセトキシ基含有ビニルモノマー、リン酸基含有化合物などが挙げられる。
【００２０】
カルボキシ基含有ビニルモノマーとしては、例えば、（メタ）アクリル酸、無水マレイン酸、フマール酸、イタコン酸、クロトン酸などが挙げられる。
【００２１】
水酸基含有ビニルモノマーとしては、例えば、（メタ）アクリル酸２−ヒドロキシエチル、（メタ）アクリル酸２−ヒドロキシプロピルなどが挙げられる。
【００２２】
アミノ基含有ビニルモノマーとしては、例えば、（メタ）アクリル酸２−アミノエチル、（メタ）アクリル酸２−（Ｎ−メチルアミノ）エチル、（メタ）アクリル酸２−（Ｎ，Ｎ−ジメチルアミノ）エチルなどが挙げられる。
【００２３】
グリシジル基含有ビニルモノマーとしては、例えば、（メタ）アクリル酸グリシジルなどが挙げられる。
【００２４】
シアノ基含有ビニルモノマーとしては、例えば、（メタ）アクリロニトリルなどが挙げられる。
【００２５】
スルホン酸基含有ビニルモノマーとしては、例えば、アリルスルホン酸、メタリルスルホン酸などが挙げられる。また、その塩としては、上記スルホン酸基含有ビニルモノマーの、例えば、ナトリウム塩、カリウム塩などのアルカリ金属塩、例えば、アンモニウム塩などが挙げられる。具体的には、例えば、アリルスルホン酸ナトリウム、メタリルスルホン酸ナトリウム、メタリルスルホン酸アンモニウムなどが挙げられる。
【００２６】
アセトアセトキシ基含有ビニルモノマーとしては、例えば、（メタ）アクリル酸アセトアセトキシエチルなどが挙げられる。
【００２７】
リン酸基含有化合物としては、例えば、２−メタクロイロキシエチルアシッドフォスフェートなどが挙げられる。
【００２８】
ビニルエステル類としては、例えば、酢酸ビニル、プロピオン酸ビニルなどが挙げられる。
【００２９】
芳香族ビニルモノマーとしては、例えば、スチレン、α−メチルスチレン、ジビニルベンゼンなどが挙げられる。
【００３０】
Ｎ−置換不飽和カルボン酸アミドとしては、例えば、Ｎ−メチロール（メタ）アクリルアミドなどが挙げられる。
【００３１】
複素環式ビニル化合物としては、例えば、ビニルピロリドンなどが挙げられる。
【００３２】
ハロゲン化ビニリデン化合物としては、例えば、塩化ビニリデン、フッ化ビニリデンなどが挙げられる。
【００３３】
α−オレフィン類としては、例えば、エチレン、プロピレンなどが挙げられる。
【００３４】
ジエン類としては、例えば、ブタジエンなどが挙げられる。
【００３５】
さらに、第１共重合性モノマーとして、架橋性ビニルモノマーを挙げることもできる。
【００３６】
架橋性ビニルモノマーとしては、例えば、メチレンビス（メタ）アクリルアミド、ジビニルベンゼン、ポリエチレングリコール鎖含有ジ（メタ）アクリレートなど、２つ以上のビニル基を含有する化合物などが挙げられる。
【００３７】
これら第１共重合性モノマーは、単独使用または２種類以上併用することができる。
【００３８】
第１共重合性モノマーとして、好ましくは、官能基含有ビニルモノマー、芳香族ビニルモノマーまたはそれらの併用が挙げられ、より好ましくは、官能基含有ビニルモノマーのみを用いることが挙げられる。
【００３９】
第１共重合性モノマーとして、官能基含有ビニルモノマーのみを用いれば、耐可塑剤性の向上を図ることができる。
【００４０】
また、第１共重合性モノマーとして、さらに好ましくは、カルボキシ基含有ビニルモノマー、水酸基含有ビニルモノマー、スルホン酸基含有ビニルモノマーまたはそれらの併用が挙げられ、さらに好ましくは、カルボキシ基含有ビニルモノマー、水酸基含有ビニルモノマーまたはそれらの併用が挙げられ、とりわけ好ましくは、（メタ）アクリル酸、（メタ）アクリル酸２−ヒドロキシエチルまたはそれらの併用が挙げられる。
【００４１】
第１共重合性モノマーとして、上記のモノマーが用いられていれば、第１ポリマーの水溶性を向上させ、水分散型樹脂組成物の安定化を図ることができる。
【００４２】
また、上記したように（メタ）アクリルとは、アクリルおよびメタクリルを含むが、第１モノマー成分においては、耐水性の観点から、好ましくは、メタクリルが挙げられる。
【００４３】
第１モノマー成分において、（メタ）アクリルアミドと第１共重合性モノマーとの含有割合は、第１モノマー成分１００質量部に対して、（メタ）アクリルアミドが、例えば、５０質量部以上、好ましくは、７０質量部以上であり、例えば、１００質量部以下、好ましくは、８５質量部以下である。また、第１共重合性モノマーが、例えば、０質量部以上、好ましくは、１５質量部以上であり、例えば、５０質量部以下、好ましくは、３０質量部以下である。
【００４４】
すなわち、第１モノマー成分は、第１共重合性モノマーを含有することなく、（メタ）アクリルアミドのみであってもよく、また、（メタ）アクリルアミドと第１共重合性モノマーとが上記の割合で併用されていてもよい。好ましくは、（メタ）アクリルアミドと第１共重合性モノマーとが上記の割合で併用される。
【００４５】
（メタ）アクリルアミドと第１共重合性モノマーとの含有割合が上記範囲であれば、耐久性（とりわけ、耐熱性、耐溶剤性、耐可塑剤性）に優れる感熱記録材料を得ることができる。
【００４６】
また、第１モノマー成分が、スルホン酸基含有ビニルモノマーおよび／またはその塩を含有する場合には、その含有割合は、第１モノマー成分の総量１００質量部に対して、例えば、０．０１質量部以上、好ましくは、０．２質量部以上であり、例えば、２０質量部以下、好ましくは、５質量部以下、より好ましくは、１質量部以下である。
【００４７】
スルホン酸基含有ビニルモノマーおよび／またはその塩の含有割合が上記範囲であれば、第１ポリマーの分子量の低下を抑制しながら粘度を低下させることができ、作業性の向上を図ることができる。
【００４８】
第１モノマー成分の重合は、特に制限されず、公知の重合方法が採用される。例えば、水、第１モノマー成分および重合開始剤が配合され、水中において、第１モノマー成分が重合される。
【００４９】
重合開始剤としては、特に制限されないが、例えば、過硫酸塩（過硫酸アンモニウム、過硫酸カリウムなど）、過酸化水素、有機ハイドロパーオキサイド、４，４’−アゾビス（４−シアノ吉草酸）酸などの水溶性開始剤、例えば、過酸化ベンゾイル、アゾビスイソブチロニトリルなどの油溶性開始剤、さらには、レドックス系開始剤などが挙げられる。これら重合開始剤は、単独使用または２種類以上併用することができる。
【００５０】
また、重合開始剤の配合割合は、目的および用途に応じて、適宜設定されるが、第１モノマー成分１００質量部に対して、例えば、０．１質量部以上であり、例えば、２０質量部以下、好ましくは、１０質量部以下である。
【００５１】
重合条件としては、常圧下において、重合温度が、例えば、３０℃以上、好ましくは、５０℃以上であり、例えば、９５℃以下、好ましくは、８５℃以下である。また、重合時間が、例えば、１時間以上、好ましくは、２時間以上であり、例えば、３０時間以下、好ましくは、２０時間以下である。
【００５２】
また、第１ポリマーの製造においては、製造安定性の向上を図る観点から、必要に応じて、後述する乳化剤（界面活性剤）を配合することができる。
【００５３】
また、第１ポリマーの製造においては、製造安定性の向上を図る観点から、例えば、ｐＨ調整剤、例えば、エチレンジアミン四酢酸およびその塩などの金属イオン封止剤、例えば、メルカプタン類、低分子ハロゲン化合物などの分子量調節剤（連鎖移動剤）など、公知の添加剤を適宜の割合で配合することができる。
【００５４】
第１ポリマーの重量平均分子量は、ゲル浸透クロマトグラフィー（ＧＰＣ）測定による標準ポリスチレン換算で、例えば、０．５万以上、好ましくは、１万以上であり、例えば、１００万以下、好ましくは、５０万以下である。
【００５５】
第２モノマー成分は、必須成分として、カルボキシ基含有ビニルモノマーを含有している。
【００５６】
カルボキシ基含有ビニルモノマーとしては、上記した第１共重合性モノマーにおけるカルボキシ基含有ビニルモノマーと同様のものが挙げられ、具体的には、例えば、（メタ）アクリル酸、クロトン酸などのエチレン性不飽和一塩基性カルボン酸、例えば、イタコン酸、マレイン酸、フマール酸などのエチレン性不飽和二塩基性カルボン酸およびそのアルキルエステルなどが挙げられる。
【００５７】
これらカルボキシ基含有ビニルモノマーは、単独使用または２種類以上併用することができる。カルボキシ基含有ビニルモノマーとして、好ましくは、エチレン性不飽和一塩基性カルボン酸が挙げられ、より好ましくは、（メタ）アクリル酸が挙げられ、耐水性の向上を図る観点から、さらに好ましくは、メタクリル酸が挙げられる。
【００５８】
また、第２モノマー成分は、任意成分として、カルボキシ基含有ビニルモノマーと共重合可能な共重合性モノマー（以下、第２共重合性モノマーと称する。）を含有することができる。
【００５９】
第２共重合性モノマーとしては、例えば、上記した（メタ）アクリル酸アルキルエステル、上記した官能基含有ビニルモノマー（カルボキシ基含有ビニルモノマーを除く）、上記したビニルエステル類、上記した芳香族ビニルモノマー、上記したＮ−置換不飽和カルボン酸アミド、上記した複素環式ビニル化合物、上記したハロゲン化ビニリデン化合物、上記したα−オレフィン類、上記したジエン類、上記した架橋性ビニルモノマーなどが挙げられる。
【００６０】
また、第２共重合性モノマーとしては、さらに、官能基含有ビニルモノマーとして、（メタ）アクリルアミドなどのアミド基含有ビニルモノマーが挙げられる。
【００６１】
これら第２共重合性モノマーは、単独使用または２種類以上併用することができる。
【００６２】
第２共重合性モノマーとして、好ましくは、（メタ）アクリル酸アルキルエステル（とりわけ好ましくは、（メタ）アクリル酸メチルおよび（メタ）アクリル酸ｎ−ブチルの併用が挙げられる。）、官能基含有ビニルモノマー、芳香族ビニルモノマーが挙げられ、より好ましくは、これらの併用が挙げられ、さらに好ましくは、（メタ）アクリル酸アルキルエステルおよび官能基含有ビニルモノマーの併用が挙げられる。
【００６３】
また、第２共重合性モノマーとして、さらに好ましくは、シアノ基含有ビニルモノマー、とりわけ好ましくは、（メタ）アクリロニトリルが挙げられる。
【００６４】
第２モノマー成分において、カルボキシ基含有ビニルモノマーと第２共重合性モノマーとの含有割合は、第２モノマー成分１００質量部に対して、カルボキシ基含有ビニルモノマーが、例えば、４質量部以上、好ましくは、４．５質量部以上であり、２０質量部以下、好ましくは、１０質量部以下である。また、第２共重合性モノマーが、８０質量部以上、好ましくは、９０質量部以上であり、９６質量部以下、好ましくは、９５．５質量部以下である。
【００６５】
カルボキシ基含有ビニルモノマーと第２共重合性モノマーとの含有割合が上記範囲であれば、膨潤性に優れ、簡易に成膜化することができるとともに、耐久性（耐水性・耐溶剤性）に優れる感熱記録材料を得ることができ、曳糸性にも優れる水分散型樹脂組成物を得ることができる。
【００６６】
また、第２モノマー成分が、（メタ）アクリロニトリルを含有する場合において、（メタ）アクリロニトリルの含有割合は、第２モノマー成分１００質量部に対して、例えば、１５質量部以上、好ましくは、３０質量部以上、より好ましくは、４０質量部以上であり、例えば、９０質量部以下、好ましくは、８０質量部以下である。
【００６７】
第２モノマー成分が上記割合で（メタ）アクリロニトリルを含有していれば、耐久性（とりわけ、耐熱性、耐溶剤性、耐可塑剤性、耐油性）に優れる感熱記録材料を得ることができる。
【００６８】
また、第２モノマー成分が、スルホン酸基含有ビニルモノマーおよび／またはその塩を含有する場合には、その含有割合は、第２モノマー成分の総量１００質量部に対して、例えば、０．０１質量部以上、好ましくは、０．２質量部以上であり、例えば、２０質量部以下、好ましくは、５質量部以下、より好ましくは、１質量部以下である。
【００６９】
スルホン酸基含有ビニルモノマーおよび／またはその塩の含有割合が上記範囲であれば、第２ポリマーの分子量の低下を抑制しながら粘度を低下させることができ、作業性の向上を図ることができる。
【００７０】
第２モノマー成分の重合は、特に制限されず、公知の重合方法が採用される。例えば、水、第２モノマー成分および重合開始剤が配合され、水中において、第２モノマー成分が重合される。
【００７１】
重合開始剤としては、特に制限されないが、上記した第１モノマー成分の重合に用いられるものと同様の重合開始剤が挙げられる。これら重合開始剤は、単独使用または２種類以上併用することができる。
【００７２】
また、重合開始剤の配合割合は、目的および用途に応じて、適宜設定されるが、第２モノマー成分１００質量部に対して、例えば、０．１質量部以上、２０質量部以下である。
【００７３】
重合条件としては、常圧下において、重合温度が、例えば、３０℃以上、好ましくは、５０℃以上であり、例えば、９５℃以下、好ましくは、８５℃以下である。また、重合時間が、例えば、１時間以上、好ましくは、２時間以上であり、例えば、３０時間以下、好ましくは、２０時間以下である。
【００７４】
また、第２ポリマーの製造においては、製造安定性の向上を図る観点から、必要に応じて、上記した乳化剤（界面活性剤）を配合することができる。
【００７５】
乳化剤としては、アニオン性界面活性剤、カチオン性界面活性剤、ノニオン性界面活性剤が挙げられ、好ましくは、アニオン性界面活性剤、ノニオン性界面活性剤が挙げられる。具体的には、例えば、高級アルコールの硫酸エステル、アルキルベンゼンスルホン酸塩（ドデシルベンゼンスルホン酸塩など）、脂肪族スルホン酸塩、アルキルジフェニルエーテルスルホン酸塩などのアニオン性界面活性剤、例えば、ポリエチレングリコールのアルキルエステル型、アルキルフェニルエーテル型、アルキルエーテル型などのノニオン性界面活性剤などが挙げられる。
【００７６】
これら乳化剤は、単独使用または２種類以上併用することができる。
【００７７】
乳化剤の配合割合については、目的および用途に応じて、適宜設定される。
【００７８】
また、第２ポリマーの製造においては、製造安定性の向上を図る観点から、例えば、ｐＨ調整剤、例えば、エチレンジアミン四酢酸およびその塩などの金属イオン封止剤、例えば、メルカプタン類、低分子ハロゲン化合物などの分子量調節剤（連鎖移動剤）など、公知の添加剤を適宜の割合で配合することができる。
【００７９】
また、本発明では、第２ポリマーに含まれるカルボキシ基の少なくとも一部が、中和（カルボン酸塩化）される。すなわち、第２ポリマーには、第２モノマー成分のカルボキシ基含有ビニルモノマーに由来するカルボキシ基が含まれており、このカルボキシ基が中和剤により中和され、塩化される。
【００８０】
より具体的には、この方法では、例えば、第２モノマー成分が重合された後、中和剤が添加され、所定温度において、３０分以上保持される。これにより、第２ポリマーにおけるカルボキシ基が中和される（膨潤軟化処理）。
【００８１】
中和剤としては、例えば、アルカリ金属水酸化物（水酸化ナトリウム、水酸化カリウムなど）、アミン類、アンモニアなどが挙げられる。また、中和剤は、好ましくは、含塩水として用いられ、具体的には、アルカリ金属水酸化物の水溶液、アンモニア水などが挙げられる。これら中和剤は、単独使用または２種類以上併用することができる。
【００８２】
中和剤として、好ましくは、アンモニアが挙げられる。
【００８３】
中和剤の配合割合は、第２モノマー成分に含まれるカルボキシ基含有ビニルモノマー１００モルに対して、例えば、２０モル以上、好ましくは、２５モル以上、より好ましくは、３０モル以上であり、例えば、２００モル以下、好ましくは、１５０モル以下、より好ましくは、１２０モル以下である。
【００８４】
中和剤添加後における保持条件としては、保持温度が、例えば、４０℃以上、好ましくは、５０℃以上であり、例えば、９０℃以下、好ましくは、８０℃以下である。また、保持時間が、例えば、３０分以上、好ましくは、１時間以上であり、例えば、１２時間以下、好ましくは、１０時間以下である。
【００８５】
上記条件で保持することにより、カルボキシ基が中和され、カルボン酸塩が形成される。例えば、中和剤としてアンモニア水が用いられる場合には、カルボキシ基の中和によって、アンモニウム塩が形成される。
【００８６】
このように、カルボキシ基が中和されることにより、走行安定性および耐久性に優れる感熱記録材料を得ることができ、さらに、曳糸性にも優れる水分散型樹脂組成物を得ることができる。
【００８７】
とりわけ、中和剤としてアンモニア水が用いられる場合には、作業性に優れ、また、カルボン酸塩としてアンモニウム塩が形成されると、耐水性の向上を図ることができ、さらに、発色性に優れる感熱記録材料を得ることができる。
【００８８】
なお、上記のように保持しない場合、カルボキシ基を中和することができないため、曳糸性、走行安定性および耐久性に劣るという不具合がある。
【００８９】
また、例えば、ＦＴ−ＩＲ装置、熱分解ＧＣ−ＭＳ装置、ヘッドスペースＧＣ−ＭＳ装置、元素分析装置などの各種分析装置により、水分散型樹脂組成物中の中和剤（カウンターカチオン）を分析することによって、カルボキシ基が中和されていることを確認することができる。
【００９０】
第２ポリマーの重量平均分子量は、ゲル浸透クロマトグラフィー（ＧＰＣ）測定による標準ポリスチレン換算で、例えば、１万以上、好ましくは、５万以上であり、例えば、２００万以下、好ましくは、１００万以下である。
【００９１】
また、第２ポリマーの溶解パラメータ（ＳＰ値）は、例えば、９．５（ｃａｌ／ｃｍ３）１／２以上であり、例えば、１３（ｃａｌ／ｃｍ３）１／２以下である。（メタ）アクリロニトリルが用いられる場合には、好ましくは、１０．８（ｃａｌ／ｃｍ３）１／２以上である。
【００９２】
第２ポリマーの溶解パラメータ（ＳＰ値）が上記範囲であれば、耐ブロッキング性および接着性の向上を図ることができる。
【００９３】
また、第２ポリマーのガラス転移温度は、例えば、２０℃以上、好ましくは、２５℃以上であり、例えば、１３０℃以下、好ましくは、１２５℃以下である。（メタ）アクリロニトリルが用いられる場合には、好ましくは、３０℃以上、１３０℃以下である。
【００９４】
第２ポリマーのガラス転移温度が上記範囲であれば、成膜性および耐久性（耐熱性）の向上を図ることができる。
【００９５】
なお、溶解パラメータおよびガラス転移温度としては、Ｍｉｌｌｉｏｎ  Ｚｉｌｌｉｏｎ  Ｓｏｆｔｗａｒｅ社の計算ソフトＣＨＥＯＰＳ（ｖｅｒｓｉｏｎ４．０）にて算出された値が採用される。なお、この計算ソフトで用いられる計算手法は、Ｃｏｍｐｕｔａｔｉｏｎａｌ  Ｍａｔｅｒｉａｌｓ  Ｓｃｉｅｎｃｅ  ｏｆ  Ｐｏｌｙｍｅｒｓ（Ａ．Ａ．Ａｓｋａｄｓｋｉｉ，  Ｃａｍｂｒｉｄｇｅ  Ｉｎｔｌ  Ｓｃｉｅｎｃｅ  Ｐｕｂ  （２００５／１２／３０））Ｃｈａｐｔｅｒ  ＸＩＩに記載の方法である（以下同様）。
【００９６】
水分散型樹脂組成物は、上記の第１ポリマーと上記の第２ポリマーとを含有していれば、特に制限されず、例えば、上記した方法によって、第１ポリマーと第２ポリマーとを別々に製造した後、それらを混合することにより得ることができる。
【００９７】
水分散型樹脂組成物において、第１ポリマーと第２ポリマーとの配合割合は、例えば、第２ポリマー１００質量部に対して、第１ポリマーの含有割合が、例えば、５質量部以上、好ましくは、１０質量部以上であり、例えば、５００質量部以下、好ましくは、２００質量部以下である。
【００９８】
第１ポリマーと第２ポリマーとの配合割合が上記範囲であれば、作業性よく水分散型樹脂組成物を得ることができ、また、走行安定性および耐久性の向上を図ることができる。
【００９９】
また、水分散型樹脂組成物の固形分濃度は、例えば、１０質量％以上、好ましくは、１５質量％以上であり、例えば、６０質量％以下、好ましくは、５０質量％以下である。
【０１００】
また、水分散型樹脂組成物のｐＨは、例えば、５．５以上、好ましくは、６．０以上であり、例えば、１１以下、好ましくは、１０以下である。
【０１０１】
また、その他の方法として、例えば、まず、第１ポリマーを製造し、得られる第１ポリマーの存在下において第２ポリマーを製造することができる。さらに、例えば、まず、第２ポリマーを製造し、得られる第２ポリマーの存在下において、第１ポリマーを製造することができる。
【０１０２】
好ましくは、まず、第１ポリマーを製造し、得られる第１ポリマーの存在下において、第２ポリマーを製造するか、または、まず、第２ポリマーを製造し、得られる第２ポリマーの存在下において、第１ポリマーを製造する。
【０１０３】
このような方法により、第２ポリマーが第１ポリマーに被覆されている粒子（コアシェル粒子）として、水分散型樹脂組成物を得ることができる。
【０１０４】
とりわけ好ましくは、まず、第２ポリマーを製造し、得られる第２ポリマーの存在下において、第１ポリマーを製造する。
【０１０５】
水分散型樹脂組成物をコアシェル粒子として製造することにより、走行安定性および耐久性の向上を図ることができる。
【０１０６】
これにより、コアとなるポリマーが、シェルとなるポリマーに部分的に被覆されたコアシェル粒子が得られる。このようなコアシェル粒子を含む水分散型樹脂組成物によれば、走行安定性および耐久性に優れる感熱記録材料を得ることができ、さらに、曳糸性にも優れる。
【０１０７】
また、水分散型樹脂組成物は、さらに、非架橋性尿素化合物を含有することができる。
【０１０８】
非架橋性尿素化合物は、分子量１０００以下であって、上記第１ポリマーおよび上記第２ポリマーと架橋構造を形成しない尿素化合物として定義される。
【０１０９】
非架橋性尿素化合物としては、例えば、分子中に有するメチロール基が１個以下である、尿素または尿素誘導体が挙げられる。
【０１１０】
また、非架橋性尿素化合物としては、例えば、下記式（１）または下記式（２）で表される化合物が挙げられる。
【０１１１】
【化１】
2015178354.tif 000002
【０１１２】
（上記式（１）中、Ｒ１〜Ｒ４は、それぞれ独立して、水素原子、または、水酸基を有してもよい炭素数１〜１２のアルキル基を表し、Ｒ１〜Ｒ４の２つ以上が同時に水酸基を有することはない。）
【０１１３】
【化２】
2015178354.tif 000003
【０１１４】
（上記式（２）中、Ｒ１〜Ｒ４は、それぞれ独立して、水素原子、または、水酸基を有してもよい炭素数１〜１２のアルキル基を表し、Ｒ１〜Ｒ４の２つ以上が同時に水酸基を有することはない。）
Ｒ１〜Ｒ４は、それぞれ独立して、水素原子、または、例えば、メチル基、エチル基、ｎ−プロピル基、ｎ−ブチル基、ｎ−ヘキシルなどの直鎖アルキル基、例えば、ｉ−プロピル基、ｉ−ブチル基、ｔ−ブチル基などの分枝鎖アルキル基、２−ヒドロキシエチル基、３−ヒドロキシプロピル基などのモノヒドロキシアルキル基などの、水酸基を有していてもよい炭素数１〜１２のアルキル基を表す。
【０１１５】
Ｒ１〜Ｒ４として、好ましくは、水素原子、炭素数１〜９のアルキル基が挙げられ、さらに好ましくは、水素原子、メチル基、エチル基が挙げられる。
【０１１６】
ただし、Ｒ１〜Ｒ４の２つ以上が同時に水酸基を有することはない。つまり、Ｒ１〜Ｒ４のうち１つが水酸基を有する炭素数１〜１２のアルキル基である場合には、残り３つが、水素原子、または、水酸基を有しない炭素数１〜１２のアルキル基である。
【０１１７】
また、上記式（１）および上記式（２）の好ましい形態としては、Ｒ１〜Ｒ４のうち２つが水酸基を有しない炭素数１〜１２のアルキル基で、残り２つが水素原子、Ｒ１〜Ｒ４のうち１つが水酸基を有する炭素数１〜１２のアルキル基で、残り３つが水素原子、または、Ｒ１〜Ｒ４の全てが水素原子である。
【０１１８】
より好ましい形態としては、Ｒ１〜Ｒ４のうち２つが水酸基を有しない炭素数１〜１２のアルキル基で、残り２つが水素原子、または、Ｒ１〜Ｒ４の全てが水素原子である。さらに好ましい形態としては、Ｒ１〜Ｒ４のうち２つが水酸基を有しない炭素数１〜１２のアルキル基で、残り２つが水素原子である。
【０１１９】
また、非架橋性尿素化合物として、例えば、尿素、例えば、１−アルキル尿素などのモノアルキル尿素、例えば、１，１−ジアルキル尿素、１，３−ジアルキル尿素などのジアルキル尿素、例えば、１−ヒドロキシアルキル尿素などのヒドロキシアルキル尿素、例えば、上記モノアルキル尿素、上記ジアルキル尿素および上記ヒドロキシアルキル尿素のビウレット体などの尿素誘導体が挙げられる。
【０１２０】
１−モノアルキル尿素としては、例えば、１−メチル尿素、１−エチル尿素などが挙げられ、好ましくは、１−メチル尿素が挙げられる。
【０１２１】
１，１−ジアルキル尿素としては、例えば、１，１−ジメチル尿素、１，１−ジエチル尿素などが挙げられ、好ましくは、１，１−ジメチル尿素が挙げられる。
【０１２２】
１，３−ジアルキル尿素としては、例えば、１，３−ジメチル尿素、１，３−ジエチル尿素などが挙げられ、好ましくは、１，３−ジメチル尿素が挙げられる。
【０１２３】
１−ヒドロキシアルキル尿素としては、例えば、１−（２−ヒドロキシエチル）尿素、１−（３−ヒドロキシプロピル）尿素などが挙げられる。
【０１２４】
尿素、上記モノアルキル尿素、上記ジアルキル尿素および上記ヒドロキシアルキル尿素のビウレット体としては、例えば、ビウレット（尿素の二量体、Ｃ２Ｈ５Ｎ３Ｏ２）、Ｎ，Ｎ−ジメチルビウレットなどが挙げられ、好ましくは、ビウレット（尿素の二量体、Ｃ２Ｈ５Ｎ３Ｏ２）が挙げられる。
【０１２５】
また、非架橋性尿素化合物として、好ましくは、尿素、１−アルキル尿素、１，１−ジアルキル尿素、１，３−ジアルキル尿素、１−ヒドロキシアルキル尿素およびビウレット（尿素の二量体、Ｃ２Ｈ５Ｎ３Ｏ２）が挙げられ、より好ましくは、尿素、１，１−ジアルキル尿素、１，３−ジアルキル尿素が挙げられる。さらに好ましくは、尿素または１，１−ジメチル尿素または１，３−ジメチル尿素が挙げられる。
【０１２６】
水分散型樹脂組成物が非架橋性尿素化合物を含有することで、耐水性、耐可塑剤性の向上を図ることができる。
【０１２７】
非架橋性尿素化合物の配合割合は、第１ポリマーおよび第２ポリマーの総量（固形分）１００質量部に対して、例えば、０．１質量部以上、好ましくは、１質量部以上、より好ましくは、２質量部以上、さらに好ましくは、５質量部以上であり、また、例えば、５０質量部以下、好ましくは、４０質量部以下、より好ましくは、３０質量部以下、さらに好ましくは、２０質量部以下である。
【０１２８】
非架橋性尿素化合物の配合割合が上記範囲内であると、耐水性、耐可塑剤性の向上を図ることができる。
【０１２９】
また、水分散型樹脂組成物は、さらに、その他のポリマー（第１ポリマーおよび第２ポリマーを除くポリマー）、充填剤などを含むことができる。
【０１３０】
その他のポリマーとしては、例えば、ポリオレフィン樹脂などが挙げられ、具体的には、例えば、炭素数２〜１６のα−オレフィン（例えば、エチレン、プロピレン、１−ブテン、３−メチル−１−ブテン、４−メチル−１−ペンテン、３−メチル−１−ペンテン、１−ヘプテン、１−ヘキセン、１−オクテン、１−デセン、１−ドデセンなど）の単独重合体および共重合体が挙げられる。好ましくは、エチレン、プロピレン、１−ブテンの単独重合体および共重合体が挙げられる。
【０１３１】
その他のポリマーが配合される場合、その配合割合は、目的および用途に応じて、適宜設定される。
【０１３２】
より具体的には、例えば、ポリオレフィン樹脂が滑剤として配合される場合、その配合割合は、第１ポリマーおよび第２ポリマーの総量１００質量部に対して、例えば、０．５質量部以上、好ましくは、２質量部以上、より好ましくは、３質量部以上、さらに好ましくは、５質量部以上であり、例えば、５０質量部以下、好ましくは、４０質量部以下、より好ましくは、３５質量部以下、さらに好ましくは、３０質量部以下である。
【０１３３】
充填剤としては、例えば、炭酸カルシウム、炭酸マグネシウム、カオリン、タルク、クレー、水酸化アルミニウム、硫酸バリウム、酸化ケイ素、酸化チタン、酸化亜鉛、コロイダルシリカなどの無機充填剤、例えば、尿素−ホルマリン樹脂、ポリスチレン微粉末などの有機微粒子などが挙げられる。これら充填剤は、単独使用または２種類以上併用することができる。
【０１３４】
充填剤の配合割合は、目的および用途に応じて、適宜設定される。
【０１３５】
さらに、水分散型樹脂組成物は、本発明の優れた効果を阻害しない範囲において、例えば、高級脂肪酸金属塩、高級脂肪酸アミドなどの滑剤（ポリオレフィン樹脂を除く滑剤）、例えば、炭酸ジルコニウムアンモニウム、ポリアミドエピクロロヒドリンおよびその変性体などの架橋剤（耐水化剤）、造膜助剤、紫外線吸収剤、酸化防止剤、消泡剤、濡れ剤、粘度調整剤、その他の助剤などの公知の添加剤を含有することができる。添加剤の含有割合は、目的および用途に応じて、適宜設定される。
【０１３６】
そして、このようにして得られる水分散型樹脂組成物を用いれば、走行安定性および耐久性に優れる感熱記録材料を得ることができ、さらに、曳糸性にも優れる。
【０１３７】
そのため、水分散型樹脂組成物は、支持層、感熱記録層および保護層を備える感熱記録材料において、感熱記録層を形成するための感熱記録層用樹脂組成物として好適に用いることができ、また、保護層を形成するための保護層用樹脂組成物として用いることができる。
【０１３８】
より具体的には、図１において、感熱記録材料１は、支持層２と、支持層２の厚み方向一方側に積層される感熱記録層３と、感熱記録層３の厚み方向一方側に積層される保護層４とを備えている。
【０１３９】
支持層２としては、例えば、紙、プラスチックシートなどが挙げられる。支持層２の厚みは、目的および用途に応じて、適宜設定される。
【０１４０】
感熱記録層３は、感熱記録層用樹脂組成物の硬化物として、形成されている。
【０１４１】
感熱記録用樹脂組成物は、例えば、上記の水分散型樹脂組成物、染料および顕色剤を含有している。
【０１４２】
染料としては、例えば、フロオラン系有機染料、トリアリルメタン系有機染料、フェノキシアジン系有機染料など、公知の塩基性有機染料が挙げられる。
【０１４３】
顕色剤としては、特に制限されず、例えば、フェノール性化合物、芳香族カルボン酸など、公知の顕色剤が挙げられる。
【０１４４】
染料と顕色剤との配合割合は、染料１００質量部に対して、顕色剤が、例えば、１００質量部以上であり、例えば、３０００質量部以下である。
【０１４５】
これら染料および顕色剤が、上記の水分散型樹脂組成物の存在下において湿式粉砕され、混合されることにより、感熱記録層用樹脂組成物が得られる。また、例えば、染料および顕色剤が、上記の水分散型樹脂組成物の他の水性樹脂組成物（例えば、ポリビニルアルコールなど）の存在下において分散され、得られた分散液と上記の水分散型樹脂組成物とが混合されることによっても、感熱記録層用樹脂組成物が得られる。
【０１４６】
感熱記録層用樹脂組成物における配合割合は、特に制限されないが、染料および顕色剤の総量１００質量部に対して、水分散型樹脂組成物の固形分が、例えば、５質量部以上、好ましくは、１０質量部以上であり、例えば、３０質量部以下、好ましくは、２０質量部以下である。
【０１４７】
また、感熱記録層用樹脂組成物は、必要により、例えば、炭酸カルシウム、タルク、カオリンなどの無機顔料、例えば、ベンゾフェノン系紫外線吸収剤、トリアゾール系紫外線吸収剤、ワックス、脂肪酸アミドなどの増感剤などを、目的および用途に応じて、適宜の割合で含有することができる。
【０１４８】
そして、このような感熱記録層用樹脂組成物が支持層２に対して、カーテンコート法、ロールコート法、ブレードコート法などの公知のコート法、生産効率の向上を図る観点から、好ましくは、カーテンコート法によって、乾燥後の厚みが、例えば、２〜２０ｇ／ｍ２となるように、塗工され、乾燥および硬化される。
【０１４９】
このとき、上記した水分散型樹脂組成物中の第２ポリマーが含有するカルボン酸塩（例えば、アンモニウム塩）の少なくとも一部が、カルボキシ基に戻り、感熱記録層３が形成される。なお、乾燥および硬化条件は、感熱記録層用樹脂組成物の処方などに応じて、適宜設定される。
【０１５０】
保護層４は、保護層用樹脂組成物の硬化物として、形成されている。
【０１５１】
保護層用樹脂組成物としては、例えば、上記の水分散型樹脂組成物をそのまま用いることができる。
【０１５２】
そして、このような保護層用樹脂組成物が、感熱記録層３に対して、カーテンコート法、ロールコート法、ブレードコート法などの公知のコート法、生産効率の向上を図る観点から、好ましくは、カーテンコート法によって、乾燥後の厚みが、例えば、１〜１０ｇ／ｍ２となるように、塗工され、乾燥および硬化される。
【０１５３】
このとき、上記した水分散型樹脂組成物中の第２ポリマーが含有するカルボン酸塩（例えば、アンモニウム塩）の少なくとも一部が、カルボキシ基に戻り、保護層４が形成される。なお、乾燥および硬化条件は、保護層用樹脂組成物の処方などに応じて、適宜設定される。
【０１５４】
そして、上記の感熱記録層用樹脂組成物および保護層用樹脂組成物を用いれば、走行安定性および耐久性に優れる感熱記録材料を得ることができ、さらに、曳糸性にも優れる。
【０１５５】
そのため、得られる感熱記録材料は、優れた走行安定性および耐久性を備える。
【０１５６】
なお、上記した説明では、感熱記録材料１において、感熱記録層３および保護層４の両方が、上記の水分散型樹脂組成物によって形成されているが、例えば、感熱記録層３または保護層４のいずれか一方のみが、上記の水分散型樹脂組成物によって形成されていてもよい。そのような場合、上記の水分散型樹脂組成物によって形成されない感熱記録層３または保護層４は、公知の方法によって形成される。
【０１５７】
また、上記した説明では、感熱記録材料１は、支持層２、感熱記録層３および保護層４からなるが、例えば、支持層２と感熱記録層３との間や、感熱記録層３と保護層４との間に、中間層（図示せず）が介在されていてもよい。
【実施例】
【０１５８】
次に、本発明を、実施例および比較例に基づいて説明するが、本発明は、下記の実施例によって限定されるものではない。なお、「部」および「％」は、特に言及がない限り、質量基準である。また、以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値(「以下」、「未満」として定義されている数値）または下限値(「以上」、「超過」として定義されている数値）に代替することができる。【０１５９】
＜水分散型樹脂組成物＞
実施例１
攪拌機、還流冷却機付きのセパラブルフラスコに、脱イオン水６０部、ドデシルベンゼンスルホン酸ナトリウム０．１部、および、過硫酸カリウム１．０部を仕込み、窒素ガスで置換した後、７５℃に昇温した。次いで、下記組成の乳化物（第２モノマー成分と水および乳化剤との混合物）を、約４時間で連続添加した後、７５℃において約４時間保持することで重合を完結させ、固形分約５０％のシードエマルションを得た。
アクリロニトリル                      ５５部
アクリル酸ｎ−ブチル                  ３０部
メタクリル酸                          １０部
メタクリル酸メチル                      ５部
ドデシルベンゼンスルホン酸ナトリウム０．３部
脱イオン水                            ４０部
次いで、同様のセパラブルフラスコに、上記で得られたシードエマルション１０００部、および、脱イオン水１６００部を仕込み、７５℃に昇温した。次いで、過硫酸アンモニウム２．０部を添加し、下記組成の混合物（第１モノマー成分と水との混合物）を、攪拌しながら２時間かけて連続的に添加した。その後、２時間保持し、重合を完結させた。
メタクリルアミド                      ７０部
メタクリル酸２−ヒドロキシエチル      １５部
メタクリル酸                          １５部
脱イオン水                          ３００部
その後、引き続きアンモニア水を添加してアルカリ性とし、さらに３時間その温度（７５℃）を保持して、膨潤軟化処理した。その後、室温まで冷却し、ｐＨが約８．０に調製された固形分約２０％の水分散型樹脂組成物を得た。【０１６０】
実施例２
攪拌機、還流冷却機付きのセパラブルフラスコに、脱イオン水１００部、ドデシルベンゼンスルホン酸ナトリウム０．１部、および、過硫酸カリウム１．０部を仕込み、窒素ガスで置換した後、７５℃に昇温した。次いで、下記組成の乳化物（第２モノマー成分と水および乳化剤との混合物）を、約４時間で連続添加した後、７５℃において約４時間保持することで重合を完結させ、固形分約４０％のシードエマルションを得た。
アクリロニトリル                      ４０部
アクリル酸ｎ−ブチル                  ４０部
メタクリル酸                            ６部
メタクリルアミド                      １０部
スチレン                                ４部
ドデシルベンゼンスルホン酸ナトリウム０．３部
脱イオン水                            ５０部
次いで、同様のセパラブルフラスコに、上記で得られたシードエマルション１２５０部、および、脱イオン水７００部を仕込み、７５℃に昇温した。次いで、過硫酸アンモニウム０．５部を添加し、下記組成の混合物（第１モノマー成分と水との混合物）を、攪拌しながら２時間かけて連続的に添加した。その後、２時間保持し重合を完結させた。
メタクリルアミド                ７９．５部
メタクリル酸２−ヒドロキシエチル    １０部
メタクリル酸                        １０部
メタリルスルホン酸ナトリウム      ０．５部
脱イオン水                        ３００部
その後、引き続きアンモニア水を添加してアルカリ性とし、さらに３時間その温度（７５℃）を保持して、膨潤軟化処理した。その後、室温まで冷却し、ｐＨが約７．０に調製された固形分約２５％の水分散型樹脂組成物を得た。【０１６１】
実施例３
攪拌機、還流冷却機付きのセパラブルフラスコに、脱イオン水２３０部を仕込み、窒素ガスで置換した後、７０℃に昇温した。次いで、過硫酸アンモニウム１．０部を添加してから下記組成の混合物（第１モノマー成分と水との混合物）を、攪拌しながら２時間かけて連続的に添加し、その後、２時間保持し重合を完結させることにより、固形分が約１６％の共重合樹脂の水溶液を得た。
メタクリルアミド                  ８２．５部
メタクリル酸２−ヒドロキシエチル        ５部
メタクリル酸                          １０部
スチレン                                ２部
メタリルスルホン酸ナトリウム        ０．５部
脱イオン水                          ３００部
次いで、上記で得られた共重合樹脂水溶液２５０部に、固形分調整用の脱イオン水１７０部を加え、再び窒素置換しながら７５℃に昇温した。次いで、４，４’−アゾビス（４−シアノ吉草酸）を０．５部添加し、下記組成の乳化物（第２モノマー成分と水および乳化剤との混合物）を４時間かけて連続的に添加し、さらにその温度（７５℃）において３時間保持して重合を完結させた。
アクリロニトリル                      ４５部
アクリル酸ブチル                      ４０部
メタクリル酸                            ５部
メタクリル酸メチル                    １０部
ドデシルベンゼンスルホン酸ナトリウム０．１部
脱イオン水                        ４０．０部
その後、引き続きアンモニア水を添加してアルカリ性とし、さらに３時間その温度（７５℃）を保持して、膨潤軟化処理した。その後、室温まで冷却し、ｐＨが約６．０に調製された固形分約２５％の水分散型樹脂組成物を得た。【０１６２】
比較例１
攪拌機、還流冷却機付きのセパラブルフラスコに、脱イオン水１１０部、ドデシルベンゼンスルホン酸ナトリウム０．１部および過硫酸カリウム１．０部を仕込み、窒素ガスで置換した後、７０℃に昇温した。次いで、下記組成の乳化物（第２モノマー成分と水および乳化剤との混合物）を、約４時間で連続添加した後、７５℃において約４時間保持することで重合を完結させ、固形分約４０％のシードエマルションを得た。
アクリロニトリル                      ５５部
アクリル酸ｎ−ブチル                  ３５部
メタクリル酸                            １部
メタクリル酸２−ヒドロキシエチル        ７部
メタクリルアミド                        ２部
ドデシルベンゼンスルホン酸ナトリウム０．３部
脱イオン水                            ４０部
次いで、同様のセパラブルフラスコに、上記で得られたシードエマルション５００部、および、脱イオン水８００部を仕込み、７５℃に昇温した。次いで、過硫酸アンモニウム２．０部を添加し、下記組成の混合物（第１モノマー成分と水との混合物）を、攪拌しながら２時間かけて連続的に添加した。その後、２時間保持し重合を完結させた。
メタクリルアミド                      ７０部
メタクリル酸２−ヒドロキシエチル      ２０部
メタクリル酸                          １０部
脱イオン水                          ２００部
その後、４０℃以下に冷却し、アンモニア水を添加してアルカリ性とした。なお、４０℃以上において保持しなかった。これにより、ｐＨが約９．０に調製された固形分約２０％の水分散型樹脂組成物を得た。【０１６３】
比較例２
攪拌機、還流冷却機付きのセパラブルフラスコに、脱イオン水３７０部を仕込み、窒素ガスで置換した後、７０℃に昇温した。次いで、過硫酸アンモニウム１．０部を添加してから下記組成の混合物（第１モノマー成分と水との混合物）を、攪拌しながら２時間かけて連続的に添加し、その後、２時間保持し重合を完結させることにより、固形分が約１５％の共重合樹脂の水溶液を得た。
メタクリルアミド                      ８３部
メタクリル酸２−ヒドロキシエチル      １０部
メタクリル酸                            ５部
スチレン                                ２部
脱イオン水                          ２００部
次いで、上記で得られた共重合樹脂水溶液５３０部に、固形分調整用の脱イオン水１００部を加え、再び窒素置換しながら７５℃に昇温した。次いで、４，４’−アゾビス（４−シアノ吉草酸）を０．５部添加し、下記組成の乳化物（第２モノマー成分と水および乳化剤との混合物）を４時間かけて連続的に添加し、さらにその温度（７５℃）において３時間保持して重合を完結させた。
アクリロニトリル                      ６０部
アクリル酸ブチル                      ３５部
メタクリル酸２−ヒドロキシエチル        ５部
ドデシルベンゼンスルホン酸ナトリウム０．１部
脱イオン水                        ４０．０部
その後、４０℃以下に冷却し、アンモニア水添加してアルカリ性とした。なお、４０℃以上において保持しなかった。これにより、ｐＨが約９．０に調製された固形分約２３％の水分散型樹脂組成物を得た。【０１６４】
比較例３
攪拌機、還流冷却機付きのセパラブルフラスコに、脱イオン水３００部、および、ドデシル硫酸ナトリウム０．５部を仕込み、窒素ガスで置換した後、７５℃に昇温した。次いで、過硫酸カリウム０．５部を添加し、下記組成の乳化物（第２モノマー成分と水および乳化剤との混合物）を約４時間かけて連続添加し、その後、７５℃で２時間熟成し、重合を完結させた。
アクリロニトリル                  ４５部
アクリル酸ブチル                  ２５部
メタクリル酸メチル                １５部
メタクリル酸                      １０部
スチレン                            ５部
ドデシル硫酸ナトリウム          ０．３部
脱イオン水                        ８０部
その後、引き続きアンモニア水添加してアルカリ性とし、さらに３時間その温度（７５℃）を保持して、膨潤軟化処理した。その後、室温まで冷却し、ｐＨが約８．０に調製された固形分約１８％の水分散型樹脂組成物を得た。【０１６５】
比較例４
アンモニア水を添加してアルカリ性とした後、その温度において保持しなかった以外は、実施例１と同様にして、水分散型樹脂組成物を得た。【０１６６】
＜感熱記録材料＞
実施例４
実施例１において得られた水分散型樹脂組成物（固形分約２０％）１００部に、脱イオン水８６部を加えて希釈し、次いで、充填剤として予め分散した６５％クレースラリー（エンゲルハード社製、ＵＷ−９０）６．２部（固形分換算で、水分散型樹脂組成物中の固形分に対して２０質量％）、４０％固形分濃度のポリオレフィン共重合エマルション（三井化学社製、ケミパールＷ４００）５部（固形分換算で、水分散型樹脂組成物中の固形分に対して１０質量％）、および、架橋剤として炭酸ジルコニウムアンモニウム１３％水溶液（第一希元素化学工業社製、ジルコゾールＡＣ−７）９．２部（固形分換算で、水分散型樹脂組成物中の固形分に対して６質量％）を均一に混合した。【０１６７】
その後、市販の表面無処理感熱ワープロ用紙に、乾燥質量で３ｇ／ｍ２になるようにバーコーターにて塗布した後、乾燥（５０℃で６０秒強制乾燥後、４０℃で１６時間養生）させ、感熱記録材料を得た。【０１６８】
実施例５
実施例２において得られた水分散型樹脂組成物（固形分約２５％）１００部に、脱イオン水７６部を加えて希釈し、４０％固形分濃度のポリオレフィン共重合エマルション（三井化学社製、ケミパールＷ４００５）６．２部（固形分換算で、水分散型樹脂組成物中の固形分に対して５質量％）、および、架橋剤として炭酸ジルコニウムアンモニウム１３％水溶液（第一希元素化学工業社製、ジルコゾールＡＣ−７）１９．１部（固形分換算で、水分散型樹脂組成物中の固形分に対して１０質量％）を均一に混合した。【０１６９】
その後、市販の表面無処理感熱ワープロ用紙に、乾燥質量で３ｇ／ｍ２になるようにバーコーターにて塗布した後、乾燥（５０℃で６０秒強制乾燥後、４０℃で１６時間養生）させ、感熱記録材料を得た。【０１７０】
実施例６
実施例３において得られた水分散型樹脂組成物（固形分約２５％）１００部に、脱イオン水９４部を加えて希釈し、次いで、充填剤として６０％炭酸カルシウムスラリー（奥多摩工業社製、タマパールＴＰ-１２３ＣＳ）８．４部（固形分換算で、水分散型樹脂組成物中の固形分に対して２０質量％）、４０％固形分濃度のポリオレフィン共重合エマルション（三井化学社製、ケミパールＷ４０１）６．３部（固形分換算で、水分散型樹脂組成物中の固形分に対して５質量％）、および、架橋剤としてポリアミドエピクロロヒドリン変性体２５％水溶液（星光ＰＭＣ製、ＷＳ４０２４）６部（固形分換算で、水分散型樹脂組成物中の固形分に対して６質量％）を均一に混合した。【０１７１】
その後、市販の表面無処理感熱ワープロ用紙に、乾燥質量で３ｇ／ｍ２になるようにバーコーターにて塗布した後、乾燥（５０℃で６０秒強制乾燥後、４０℃で１６時間養生）させ、感熱記録材料を得た。【０１７２】
比較例５
比較例１において得られた水分散型樹脂組成物（固形分約２０％）１００部に、脱イオン水６６部を加えて希釈し、次いで、３６％固形分濃度のステアリン酸亜鉛分散液（中京油脂製、Ｚ−８−３６）５．５部（固形分換算で、水分散型樹脂組成物中の固形分に対して５質量％）、および、架橋剤としてポリアミドエピクロロヒドリン変性体２５％水溶液（星光ＰＭＣ製、ＷＳ４０２７）２．４部（固形分換算で、水分散型樹脂組成物中の固形分に対して３質量％）を均一に混合した。【０１７３】
その後、市販の表面無処理感熱ワープロ用紙に、乾燥質量で３ｇ／ｍ２になるようにバーコーターにて塗布した後、乾燥（５０℃で６０秒強制乾燥後、４０℃で１６時間養生）させ、感熱記録材料を得た。【０１７４】
比較例６
比較例２において得られた水分散型樹脂組成物（固形分約２３％）１００部に、脱イオン水７４部を加えて希釈し、次いで、充填剤として予め分散した６５％クレースラリー（エンゲルハード社製、ＵＷ−９０）７部（固形分換算で、水分散型樹脂組成物中の固形分に対して２０質量％）、４０％固形分濃度のポリオレフィン共重合エマルション（三井化学社製、ケミパールＷ４００）５．８部（固形分換算で、水分散型樹脂組成物中の固形分に対して１０質量％）、および、架橋剤としてポリアミドエピクロロヒドリン変性体２５％水溶液（星光ＰＭＣ製、ＷＳ４０２４）５．５部（固形分換算で、水分散型樹脂組成物中の固形分に対して６質量％）を均一に混合した。【０１７５】
その後、市販の表面無処理感熱ワープロ用紙に、乾燥質量で３ｇ／ｍ２になるようにバーコーターにて塗布した後、乾燥（５０℃で６０秒強制乾燥後、４０℃で１６時間養生）させ、感熱記録材料を得た。【０１７６】
比較例７
比較例３において得られた水分散型樹脂組成物（固形分約１８％）１００部に、脱イオン水３３．５部を加えて希釈した。次いで、充填剤として予め分散した６５％クレースラリー（エンゲルハード社製、ＵＷ−９０）５．５部（固形分換算で、水分散型樹脂組成物中の固形分に対して２０質量％）、および、４０％固形分濃度のポリオレフィン共重合エマルション（三井化学社製、ケミパールＷ４００）４．５部（固形分換算で、水分散型樹脂組成物中の固形分に対して１０質量％）を均一に混合した。【０１７７】
その後、市販の表面無処理感熱ワープロ用紙に、乾燥質量で３ｇ／ｍ２になるようにバーコーターにて塗布した後、乾燥（５０℃で６０秒強制乾燥後、４０℃で１６時間養生）させ、感熱記録材料を得た。【０１７８】
実施例７
実施例２において得られた分散型樹脂組成物を用いて、その固形分を基準とした以外は、実施例４と同様にして、感熱記録材料を得た。【０１７９】
比較例８
比較例１において得られた分散型樹脂組成物を用いて、その固形分を基準とした以外は、実施例４と同様にして、感熱記録材料を得た。【０１８０】
比較例９
比較例２において得られた分散型樹脂組成物を用いて、その固形分を基準とした以外は、実施例４と同様にして、感熱記録材料を得た。【０１８１】
比較例１０
比較例３において得られた分散型樹脂組成物を用いて、その固形分を基準とした以外は、実施例４と同様にして、感熱記録材料を得た。【０１８２】
比較例１１
比較例４において得られた分散型樹脂組成物を用いて、その固形分を基準とした以外は、実施例４と同様にして、感熱記録材料を得た。【０１８３】
比較例１２
比較例１において得られた分散型樹脂組成物を用いて、その固形分を基準とした以外は、実施例３と同様にして、感熱記録材料を得た。【０１８４】
比較例１３
比較例２において得られた分散型樹脂組成物を用いて、その固形分を基準とした以外は、実施例３と同様にして、感熱記録材料を得た。【０１８５】
評価方法
各実施例および各比較例において得られた水分散型樹脂組成物および感熱記録材料を以下の方法で評価した。その結果を、表１〜表４に示す。【０１８６】
なお、表２には、実施例４〜６および比較例５〜７を示す。【０１８７】
また、表３には、実施例７および比較例８〜１１を示し、また、それらと感熱記録材料の製造方法が同じである実施例４を、表２に併せて示す。【０１８８】
また、表４には、比較例１２〜１３を示し、また、それらと感熱記録材料の製造方法が同じである実施例６を、表４に併せて示す。【０１８９】
＜曳糸性＞
伸長粘度計（サーモハーケ社製、ＣａＢＥＲ１）を用い、直径４ｍｍの円形プレート間（ギャップ２ｍｍ）にＢ型粘度（６０回転）が約２５０ｍＰａ・ｓとなるように固形分を調整した水分散型樹脂組成物を封入し、上方のプレートを３００ｍｍ／ｓの速度で６ｍｍ引き上げてそのまま保持し、プレートの引き上げ開始時点からポリマーフィラメントが破断するまでの時間を測定した。【０１９０】
＜走行安定性＞
感熱記録材料について、感熱印字装置（大倉電気社製：ＴＨ−ＰＭＸ）を使用して、以下の条件によってベタ黒印刷のパターン画像を作成し、その時の音の程度（パチパチ音）とヘッドの汚れ具合を総合的に評価した。
印加電圧  ２３  Ｖ
パルス幅  ０．８  ｍｓ
印加エネルギー  ０．５４  ｍＪ／ドット
評価基準を下記する。
○：印字時の印字音が小さく、印字後の印字ヘッドに汚れが付着していない。
△：印字時の印字音がやや大きいが、印字ヘッドに汚れは付着せず、実用上問題なし。
×：印字ヘッドに汚れが付着し、印字面にも保護層の剥がれが見られる。【０１９１】
＜耐可塑剤性＞
感熱記録材料について、上記と同様条件にて画像を作成し、画像部に透明タイプのポリ塩化ビニル粘着テープ（日東電工製）を貼付け、４０℃にて７２時間放置した後剥がした。貼付け前後の濃度をマクベス濃度計にて測定し、印字濃度の保持率を求めた。【０１９２】
＜耐水ブロッキング性＞
感熱記録材料の塗工面に水滴を１滴垂らし、塗工面同士が重なるように感熱記録体を重ね合わせ、１００ｇ／ｃｍ２の荷重をかけ、４０℃／６５％ＲＨの条件下で２４時間以上放置した後、重ねた面を剥がしてブロッキング状態を判定した。評価基準を下記する。
◎：ブロッキングが全く無く、容易に剥がれる。
○：剥がす際に多少抵抗があるが、問題なく剥がれ、塗工面に異常が見られない。
△：剥がす際に多少抵抗があり、塗工面の所々に欠陥らしき傷がみられる。
×：抵抗が強いため剥がしづらく、塗工面の損傷が激しい。【０１９３】
＜耐水性＞
感熱記録材料を水に浸漬し、２３℃にて２４時間放置した後、塗工面のはがれ具合を目視観察した。評価基準を下記する。
○：塗工面の剥がれが見られない。
△：塗工面がわずかに剥がれるが、実用上問題なし。
×：塗工面の剥がれが発生する。【０１９４】
＜耐溶剤性＞
感熱記録材料の塗工面に油性マーカーで線を引き、発色度合を目視観察した。評価基準を下記する。
○：感熱層の発色なし。
△：感熱層がわずかに発色するも、実用上問題なし。
×：感熱層の発色が見られる。【０１９５】
【表１】
2015178354.tif 000004
【０１９６】
【表２】
2015178354.tif 000005
【０１９７】
【表３】
2015178354.tif 000006
【０１９８】
【表４】
2015178354.tif 000007
【符号の説明】
【０１９９】
１      感熱記録材料
２      支持層
３      感熱記録層
４      保護層
【図１】
2015178354.tif 000008
【手続補正書】
【提出日】平成28年11月2日(2016.11.2)
【手続補正１】
【補正対象書類名】特許請求の範囲
【補正対象項目名】全文
【補正方法】変更
【補正の内容】
【特許請求の範囲】
【請求項１】
（メタ）アクリルアミドを含有する第１モノマー成分を重合させることにより得られる第１ポリマーと、
カルボキシ基含有ビニルモノマーを含有する第２モノマー成分を重合させることにより得られる第２ポリマーとを含み、
前記第２ポリマーにおけるカルボキシ基の少なくとも一部が、中和されていることを特徴とする、水分散型樹脂組成物。
【請求項２】
カルボキシ基含有ビニルモノマーの含有割合が、前記第２モノマー成分１００質量部に対して、４質量部以上２０質量部以下であることを特徴とする、請求項１に記載の水分散型樹脂組成物。
【請求項３】
（メタ）アクリルアミドの含有割合が、前記第１モノマー成分１００質量部に対して、５０質量部以上１００質量部以下であることを特徴とする、請求項１または２に記載の水分散型樹脂組成物。
【請求項４】
前記第１モノマー成分が、さらに、カルボキシ基含有ビニルモノマーおよび／または水酸基含有ビニルモノマーを含有することを特徴とする、請求項１〜３のいずれか一項に記載の水分散型樹脂組成物。
【請求項５】
前記第２モノマー成分が、さらに、（メタ）アクリロニトリルを含有し、
（メタ）アクリロニトリルの含有割合が、前記第２モノマー成分１００質量部に対して、１５質量部以上９０質量部以下であることを特徴とする、請求項１〜４のいずれか一項に記載の水分散型樹脂組成物。
【請求項６】
前記第２ポリマー１００質量部に対して、前記第１ポリマーの含有割合が、５質量部以上５００質量部以下であることを特徴とする、請求項１〜５のいずれか一項に記載の水分散型樹脂組成物。
【請求項７】
前記カルボキシ基の少なくとも一部が中和されることにより形成されるカルボン酸塩が、アンモニウム塩であることを特徴とする、請求項１〜６のいずれか一項に記載の水分散型樹脂組成物。
【請求項８】
前記第２モノマー成分が重合された後、含塩水が添加され、３０分以上保持されることにより、前記第２ポリマーにおけるカルボキシ基が、中和されていることを特徴とする、請求項１〜７のいずれか一項に記載の水分散型樹脂組成物。
【請求項９】
前記第１モノマー成分および／または前記第２モノマー成分が、さらに、スルホン酸基含有ビニルモノマーおよび／またはその塩を含有することを特徴とする、請求項１〜８のいずれか一項に記載の水分散型樹脂組成物。
【請求項１０】
前記スルホン酸基含有ビニルモノマーおよび／またはその塩が前記第１モノマー成分に含有される場合には、その含有割合は、前記第１モノマー成分の総量１００質量部に対して、０．０１質量部以上２０質量部以下であり、
前記スルホン酸基含有ビニルモノマーおよび／またはその塩が前記第２モノマー成分に含有される場合には、その含有割合は、前記第２モノマー成分の総量１００質量部に対して、０．０１質量部以上２０質量部以下である
ことを特徴とする、請求項９に記載の水分散型樹脂組成物。
【請求項１１】
支持層、感熱記録層および保護層を備える感熱記録材料の感熱記録層に用いられる感熱記録層用樹脂組成物であって、
請求項１〜１０のいずれか一項に記載の水分散型樹脂組成物を含むことを特徴とする、感熱記録層用樹脂組成物。
【請求項１２】
支持層、感熱記録層および保護層を備える感熱記録材料の保護層に用いられる保護層用樹脂組成物であって、
請求項１〜１０のいずれか一項に記載の水分散型樹脂組成物を含むことを特徴とする、保護層用樹脂組成物。
【請求項１３】
支持層と、
前記支持層の厚み方向一方側に積層される感熱記録層と、
前記感熱記録層の厚み方向一方側に積層される保護層とを備え、
前記感熱記録層が、請求項１１に記載の感熱記録層用樹脂組成物の硬化物を含むことを特徴とする、感熱記録材料。
【請求項１４】
前記支持層に前記感熱記録層用樹脂組成物をカーテンコート法により塗工し、前記感熱記録層用樹脂組成物を硬化させて前記感熱記録層を形成し、
次いで、前記感熱記録層に前記保護層を積層する
ことにより得られることを特徴とする、請求項１３に記載の感熱記録材料。
【請求項１５】
支持層と、
前記支持層の厚み方向一方側に積層される感熱記録層と、
前記感熱記録層の厚み方向一方側に積層される保護層とを備え、
前記保護層が、請求項１２に記載の保護層用樹脂組成物の硬化物を含むことを特徴とする、感熱記録材料。
【請求項１６】
前記支持層に前記感熱記録層を積層し、
次いで、前記感熱記録層に前記保護層用樹脂組成物をカーテンコート法により塗工し、前記保護層用樹脂組成物を硬化させる
ことにより得られることを特徴とする、請求項１５に記載の感熱記録材料。
【手続補正２】
【補正対象書類名】明細書
【補正対象項目名】０１８７
【補正方法】変更
【補正の内容】
【０１８７】
また、表３には、実施例７および比較例８〜１１を示し、また、それらと感熱記録材料の製造方法が同じである実施例４を、表３に併せて示す。
【国際調査報告】
2015178354.tif 000009
2015178354.tif 000010
2015178354.tif 000011
2015178354.tif 000012